(57)【要約】【課題】駆動耐久性及び発光特性が良好な発光素子を提供する。【解決手段】一対の電極間に、少なくとも一層の発光層を含む有機化合物層を有する有機電界発光素子であって、該発光層は、少なくとも一種の発光性ドーパントと、複数のホスト化合物とを含有し、且つ、該複数のホスト化合物のみを用いて発光層と同一の製膜条件により製膜した単層膜を測定して得られた発光スペクトルの主ピークが、該複数のホスト化合物の各々が単独で示す発光スペクトルの主ピークのいずれよりも１５ｎｍ以上長波側であることを特徴とする有機電界発光素子。【選択図】なし【特許請求の範囲】
【請求項１】
一対の電極間に、少なくとも一層の発光層を含む有機化合物層を有する有機電界発光素子であって、
該発光層は、少なくとも一種の発光性ドーパントと、複数のホスト化合物とを含有し、
且つ、該複数のホスト化合物のみを用いて発光層と同一の製膜条件により製膜した単層膜を測定して得られた発光スペクトルの主ピークが、該複数のホスト化合物の各々が単独で示す発光スペクトルの主ピークのいずれよりも１５ｎｍ以上長波側であることを特徴とする有機電界発光素子。
【請求項２】
前記発光層に含まれる複数のホスト化合物のうち、少なくとも１種が、電子親和力Ｅａが２．８ｅＶ以上の化合物であることを特徴とする請求項１に記載の有機電界発光素子。
【請求項３】
前記発光層に含まれる複数のホスト化合物のうち、少なくとも１種が、イオン化ポテンシャルＩｐが５．４ｅＶ以下の化合物であることを特徴とする請求項１又は請求項２に記載の有機電界発光素子。
【請求項４】
前記発光層に含まれる複数のホスト化合物のうち、少なくとも１種が、下記一般式（Ａ−１）、一般式（Ｂ−１）、一般式（Ｃ−１）、一般式（Ｄ−１）、又は一般式（Ｅ−１）で表されるいずれかの化合物であることを特徴とする請求項１〜請求項３のいずれか１項に記載の有機電界発光素子。
【化１】
2006203172.tif 000031
［一般式（Ａ−１）中、ＬA1は連結基を表す。ＺA1は含窒素ヘテロ環の形成に必要な原子群を表す。ｎA1は２以上の整数を表す。但し、一般式（Ａ−１）で表される化合物は、分子内に少なくとも３つ以上の窒素原子を有する。］
【化２】
2006203172.tif 000032
［一般式（Ｂ−１）中、ＬB1は連結基を表す。ＺB1は、芳香族炭化水素環又は芳香族ヘテロ環の形成に必要な原子群を表す。ｎB1は２以上の整数を表す。但し、一般式（Ｂ−１）で表される化合物は、分子内に少なくとも３つ以上の窒素原子を有する。］
【化３】
2006203172.tif 000033
［一般式（Ｃ−１）中、ＲC1、ＲC2、ＲC3、及びＲC4は、各々独立に水素原子又は置換基を表す。］
【化４】
2006203172.tif 000034
［一般式（Ｄ−１）中、ＬD1は連結基を表す。ＺD1及びＺD2は、各々独立に一価の原子団を表し、ＺD1及びＺD2が互いに連結して含窒素ヘテロ環を形成してもよい。ｎD1は２以上の整数を表す。但し、一般式（Ｄ−１）で表される化合物は、分子中に少なくとも３つ以上の窒素原子を有する。］
【化５】
2006203172.tif 000035
［一般式（Ｅ−１）中、ＬE1は連結基を表す。ｎE1は２以上の整数を表す。］
【請求項５】
前記発光層に含まれる発光性ドーパントからの発光が、燐光発光であることを特徴とする請求項１〜請求項４のいずれか１項に記載の有機電界発光素子。
【請求項６】
前記発光性ドーパントのイオン化ポテンシャルをＩｐ（Ｄ）、前記複数のホスト化合物のイオン化ポテンシャルのうち、最小のものをＩｐ（Ｈ）ｍｉｎとしたときに、ΔＩｐ＝Ｉｐ（Ｄ）−Ｉｐ（Ｈ）ｍｉｎで定義されるΔＩｐが、ΔＩｐ＞０ｅＶの関係を満たし、且つ、前記発光性ドーパントの電子親和力をＥａ（Ｄ）、前記複数のホスト化合物の電子親和力のうち最大のものをＥａ（Ｈ）ｍａｘとしたときに、ΔＥａ＝Ｅａ（Ｈ）ｍａｘ−Ｅａ（Ｄ）で定義されるΔＥａが、ΔＥａ＞０ｅＶの関係を満たすことを特徴とする請求項１〜請求項５のいずれか１項に記載の有機電界発光素子。
【請求項７】
前記発光層が、前記複数のホスト化合物の混合物を蒸着源として用い、且つ、真空蒸着法により成膜されたことを特徴とする請求項１〜請求項６のいずれか１項に記載の有機電界発光素子。
【発明の詳細な説明】
【技術分野】
【０００１】
本発明は、電気エネルギーを光に変換して発光できる有機電界発光素子（以下、「有機ＥＬ素子」、「発光素子」、又は「ＥＬ素子」ともいう。）に関する。
【背景技術】
【０００２】
今日、種々の表示素子に関する研究開発が活発であり、中でも有機電界発光（ＥＬ）素子は、低電圧で高輝度の発光を得ることができるため、有望な表示素子として注目されている。発光層のホスト材料として複数の化合物を使用し、それぞれを電子輸送性ホストと正孔輸送性ホストとして用い、消費電力の低減や、駆動耐久性の向上を行うことが開示されている（例えば、特許文献１、２等参照。）。
しかしながら、さらなる発光効率の向上が求められている。
【特許文献１】特開２００２−３１３５８３号公報
【特許文献２】特開２００２−３２４６７３号公報
【発明の開示】
【発明が解決しようとする課題】
【０００３】
本発明の目的は、駆動耐久性及び発光効率が良好な有機電界発光素子を提供することにある。
【課題を解決するための手段】
【０００４】
本発明者らは、検討の結果、発光層中のホスト化合物間が相互作用によって相互作用体を形成する素子において、高い発光効率が得られることを見出した。
即ち、本発明は下記の手段により達成される。
【０００５】
＜１＞  一対の電極間に、少なくとも一層の発光層を含む有機化合物層を有する有機電界発光素子であって、該発光層は、少なくとも一種の発光性ドーパントと、複数のホスト化合物とを含有し、且つ、該複数のホスト化合物のみを用いて発光層と同一の製膜条件により製膜した単層膜を測定して得られた発光スペクトルの主ピークが、該複数のホスト化合物の各々が単独で示す発光スペクトルの主ピークのいずれよりも１５ｎｍ以上長波側であることを特徴とする有機電界発光素子。
【０００６】
＜２＞  前記発光層に含まれる複数のホスト化合物のうち、少なくとも１種が、電子親和力Ｅａが２．８ｅＶ以上の化合物であることを特徴とする前記＜１＞に記載の有機電界発光素子。
【０００７】
＜３＞  前記発光層に含まれる複数のホスト化合物のうち、少なくとも１種が、イオン化ポテンシャルＩｐが５．４ｅＶ以下の化合物であることを特徴とする前記＜１＞又は＜２＞に記載の有機電界発光素子。
【０００８】
＜４＞    前記発光層に含まれる複数のホスト化合物のうち、少なくとも１種が、下記一般式（Ａ−１）、一般式（Ｂ−１）、一般式（Ｃ−１）、一般式（Ｄ−１）、又は一般式（Ｅ−１）で表されるいずれかの化合物であることを特徴とする前記＜１＞〜＜３＞のいずれか１項に記載の有機電界発光素子。
【０００９】
【化１】
2006203172.tif 000002
【００１０】
一般式（Ａ−１）中、ＬA1は連結基を表す。ＺA1は含窒素ヘテロ環の形成に必要な原子群を表す。ｎA1は２以上の整数を表す。但し、一般式（Ａ−１）で表される化合物は、分子内に少なくとも３つ以上の窒素原子を有する。
【００１１】
【化２】
2006203172.tif 000003
【００１２】
一般式（Ｂ−１）中、ＬB1は連結基を表す。ＺB1は、芳香族炭化水素環又は芳香族ヘテロ環の形成に必要な原子群を表す。ｎB1は２以上の整数を表す。但し、一般式（Ｂ−１）で表される化合物は、分子内に少なくとも３つ以上の窒素原子を有する。
【００１３】
【化３】
2006203172.tif 000004
【００１４】
一般式（Ｃ−１）中、ＲC1、ＲC2、ＲC3、及びＲC4は、各々独立に、水素原子又は置換基を表す。
【００１５】
【化４】
2006203172.tif 000005
【００１６】
一般式（Ｄ−１）中、ＬD1は連結基を表す。ＺD1及びＺD2は、各々独立に一価の原子団を表し、ＺD1及びＺD2が互いに連結して含窒素ヘテロ環を形成してもよい。ｎD1は２以上の整数を表す。但し、一般式（Ｄ−１）で表される化合物は、分子中に少なくとも３つ以上の窒素原子を有する。
【００１７】
【化５】
2006203172.tif 000006
【００１８】
一般式（Ｅ−１）中、ＬE1は連結基を表す。ｎE1は２以上の整数を表す。
【００１９】
＜５＞  前記発光層に含まれる発光性ドーパントからの発光が、燐光発光であることを特徴とする前記＜１＞〜＜４＞のいずれか１項に記載の有機電界発光素子。
【００２０】
＜６＞  前記発光性ドーパントのイオン化ポテンシャルをＩｐ（Ｄ）、前記複数のホスト化合物のイオン化ポテンシャルのうち、最小のものをＩｐ（Ｈ）ｍｉｎとしたときに、ΔＩｐ＝Ｉｐ（Ｄ）−Ｉｐ（Ｈ）ｍｉｎで定義されるΔＩｐが、ΔＩｐ＞０ｅＶの関係を満たし、且つ、前記発光性ドーパントの電子親和力をＥａ（Ｄ）、前記複数のホスト化合物の電子親和力のうち最大のものをＥａ（Ｈ）ｍａｘとしたときに、ΔＥａ＝Ｅａ（Ｈ）ｍａｘ−Ｅａ（Ｄ）で定義されるΔＥａが、ΔＥａ＞０ｅＶの関係を満たすことを特徴とする前記＜１＞〜＜５＞のいずれか１項に記載の有機電界発光素子。
【００２１】
＜７＞  前記発光層が、前記複数のホスト化合物の混合物を蒸着源として用い、且つ、真空蒸着法により成膜されたことを特徴とする前記＜１＞〜＜６＞のいずれか１項に記載の有機電界発光素子
【発明の効果】
【００２２】
本発明によれば、駆動耐久性及び発光効率が良好な有機電界発光素子を提供することができる。
【発明を実施するための最良の形態】
【００２３】
［有機電界発光素子］
以下、本発明の有機電界発光素子について詳細に説明する。
本発明の有機電界発光素子は、一対の電極間に、少なくとも一層の発光層を含む有機化合物層を有する有機電界発光素子であって、発光層中に、少なくとも一種の発光性ドーパントと、複数のホスト化合物とを含有し、且つ、該複数のホスト化合物のみを用いて発光層と同一の製膜条件により製膜した単層膜を測定して得られた発光スペクトルの主ピークが、該複数のホスト化合物の各々が単独で示す発光スペクトルの主ピークのいずれよりも１５ｎｍ以上長波側であることを特徴とする。
本発明の有機電界発光素子は、上記構成としたことにより、優れた駆動耐久性及び発光効率を発揮する。
【００２４】
ホスト化合物間の相互作用は、発光層中に含有されるホスト化合物のドナー性及びアクセプター性に大きく依存する。ホスト化合物のアクセプタ性が大きい程、即ち電子親和力が大きい程、他のホスト化合物と相互作用体を形成し易い。本発明においては、発光層に含有されるホスト化合物のうち少なくとも１種が、電子親和力（Ｅａ）が２．８ｅＶ以上４．０ｅＶ以下であることが好ましく、３．０ｅＶ以上４．０ｅＶ以下がより好ましい。
同様に、ホスト化合物のドナー性が大きい程、即ちイオン化ポテンシャルが小さい程、他の化合物と相互作用体を形成し易い。本発明においては、発光層に含有されるホスト化合物のうち少なくとも１種が、イオン化ポテンシャル（Ｉｐ）が５．４ｅＶ以下であることが好ましく、４．０ｅＶ以上５．４ｅＶ以下であることがより好ましく、４．０ｅＶ以上５．１ｅＶ以下であることが更に好ましい。
【００２５】
また、本発明の有機電界発光素子において、前記発光性ドーパントからの発光は、蛍光発光であっても燐光発光であってもよいが、燐光発光であること、即ち、励起多重項状態からの発光であることが好ましい。
【００２６】
更に、本発明の有機電界発光素子においては、前記発光性ドーパントのイオン化ポテンシャルをＩｐ（Ｄ）、前記複数のホスト化合物のイオン化ポテンシャルのうち、最小のものをＩｐ（Ｈ）ｍｉｎとしたときに、ΔＩｐ＝Ｉｐ（Ｄ）−Ｉｐ（Ｈ）ｍｉｎで定義されるΔＩｐが、ΔＩｐ＞０ｅＶの関係を満たし、且つ、前記発光性ドーパントの電子親和力をＥａ（Ｄ）、前記複数のホスト化合物の電子親和力のうち最大のものをＥａ（Ｈ）ｍａｘとしたときに、ΔＥａ＝Ｅａ（Ｈ）ｍａｘ−Ｅａ（Ｄ）で定義されるΔＥａが、ΔＥａ＞０ｅＶの関係を満たすことが好ましい。
【００２７】
本発明においては、発光層中に含有される複数のホスト化合物間の相互作用によって形成される相互作用体を経由して、発光性ドーパントへのエネルギー移動が生じる。ホスト化合物間における相互作用によって相互作用体が形成されているかどうかは、発光層中に含有される複数のホスト化合物のみを用いて発光層と同一の製膜条件により製膜した単層膜を測定した場合における発光スペクトル（蛍光・燐光スペクトル）の主ピークと、該複数のホスト化合物の各々が単独で示す発光スペクトル（蛍光・燐光スペクトル）の主ピークとを比較することにより判断できる。
つまり、得られた発光スペクトル（蛍光・燐光スペクトル）成分中に、ホスト化合物に含まれるそれぞれ単独での発光スペクトルに帰属できない長波発光スペクトル成分が観測された場合は、相互作用が起こっているものと考えられる。
【００２８】
本発明においては、複数のホスト化合物のみを総て用いて、発光層と同一の製膜条件により製膜した単層膜を測定して得られた発光スペクトル（蛍光・燐光スペクトル）の主ピークが、該複数のホスト化合物の各々が単独で示す発光スペクトル（蛍光・燐光スペクトル）の主ピークのいずれよりも１５ｎｍ以上（１５０ｎｍ以下であり、２０ｎｍ以上１２０ｎｍ以下が好ましく、３０ｎｍ以上１００ｎｍ以下がより好ましい。）長波側に観測される場合に、複数のホスト化合物間に相互作用が確実に形成されていると判断できる。
ここで、主ピークとは、１９０〜８００ｎｍの波長範囲において、最も発光強度の大きいピークを指す。また、主ピークの波長とは、最高強度に対応する波長のことを指す。
【００２９】
発光スペクトル（蛍光・燐光スペクトル）の測定には、例えば、（株）島津製作所製のＲＦ−５３００ＰＣを用いることができる。測定する際の励起光には、各ホスト化合物が単独で吸収を持つ波長の光を用いる。測定は２５℃、大気下で行う。
【００３０】
ここで、本発明におけるイオン化ポテンシャル（Ｉｐ）、電子親和力（Ｅａ）、及び後述の三重項状態準位（Ｔ1）について説明する。
本明細書において、イオン化ポテンシャル（Ｉｐ）、電子親和力（Ｅａ）、及び後述の三重項状態準位（Ｔ1）は、石英上に測定対象となる各材料を真空蒸着法により製膜した
単層膜を測定して得られた値である。
【００３１】
イオン化ポテンシャル（Ｉｐ）は、紫外線光電子分析装置ＡＣ−１（理研計器（株）製）により室温・大気下で測定した値で規定する。ＡＣ−１の測定原理については、安達千波矢等著「有機薄膜仕事関数データ集」シーエムシー出版社２００４年発行に記載されている。
【００３２】
また、電子親和力（Ｅａ）は、単層膜の吸収スペクトルの長波端からバンドギャップを算出し、これとイオン化ポテンシャルの値から電子親和力（Ｅａ）を算出した値で規定する。
【００３３】
次に、本発明の有機電界発光素子における構成について説明する。
本発明の有機電界発光素子は、一対の電極間に少なくとも発光層を含む有機化合物層を有し、更に、該発光層に隣接してキャリア輸送層を有することが好ましい。キャリア輸送層が電子輸送層及び／又は正孔輸送層であることがより好ましい。
発光素子の性質上、前記一対の電極のうち少なくとも一方の電極は、透明であることが好ましい。
【００３４】
本発明における有機化合物層の積層の形態としては、陽極側から、正孔輸送層、発光層、電子輸送層の順に積層されている態様が好ましい。更に、正孔輸送層と発光層との間に電子ブロック層等、又は、発光層と電子輸送層との間には、正孔ブロック層等を有していてもよい。また、正孔注入層を陽極と正孔輸送層との間に、同様に電子注入層を陰極と電子輸送層との間に設けてもよい。
【００３５】
本発明の有機電界発光素子における有機化合物層の好適な態様は、陽極側から順に、少なくとも、正孔注入層、正孔輸送層、発光層、正孔ブロック層、電子輸送層、及び電子注入層、を有する態様である。
【００３６】
尚、発光層と電子輸送層との間に正孔ブロック層を有した場合には、発光層と隣接する有機化合物層は、陽極側が正孔輸送層になり、陰極側が正孔ブロック層となる。
尚、各層は複数の二次層に分かれていてもよい。
【００３７】
次に、本発明の発光素子を構成する要素について、詳細に説明する。
【００３８】
＜有機化合物層＞
本発明における有機化合物層について説明する。
本発明の有機電界発光素子は、少なくとも一層の発光層を含む有機化合物層を有しており、発光層以外の他の有機化合物層としては、前述したごとく、発光層に隣接したキャリア輸送層（正孔輸送層又は電子輸送層）、正孔ブロック層、正孔注入層、電子注入層等の各層が挙げられる。
【００３９】
該有機化合物層としては、駆動電圧を下げる観点から、厚さが５０ｎｍ以下であることが好ましく、５〜５０ｎｍであることが更に好ましく、１０〜４０ｎｍであることが特に好ましい。
発光層と陽極側で隣接する層としては、正孔注入層であってもよく、また、発光層と陰極側で隣接する層としては、電子注入層、電荷ブロック層であってもよい。これらの層の詳細については後述する。
【００４０】
（有機化合物層の形成）
本発明の有機電界発光素子において、有機化合物層を構成する各層は、蒸着法やスパッタ法等の乾式製膜法、転写法、印刷法等いずれによっても好適に形成することができる。      
【００４１】
（発光層）
発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、少なくとも一種の発光性ドーパントと複数のホスト化合物とを含有し、且つ、該複数のホスト化合物間において、前記相互作用が生じるものであれば、特に制限されない。
また、発光層は１層であっても２層以上であってもよく、それぞれの層が異なる発光色で発光してもよい。発光層が複数の場合であっても、発光層の各層に、少なくとも一種の発光性ドーパントと複数のホスト化合物とを含有することが好ましい。
【００４２】
発光性ドーパントと複数のホスト材料との組み合わせの態様としては、一重項励起子からの発光（蛍光）が得られる蛍光発光性ドーパントと複数のホスト化合物との組み合せでも、三重項励起子からの発光（燐光）が得られる燐光発光性ドーパントと複数のホスト化合物との組み合せでもよいが、中でも、発光効率の観点から、燐光発光性ドーパントと複数のホスト化合物との組み合せであることが好ましい。
本発明における発光層は、該発光性ドーパントを色純度を向上させるため２種類以上の発光性ドーパントを含有することができる。
【００４３】
本発明における発光性ドーパントと複数のホスト化合物について、以下さらに詳細に説明する。
【００４４】
−ホスト化合物−
上述したごとく、発光層には、少なくとも複数のホスト化合物を用いることが必要である。本発明においては、これら複数のホスト材料が、該複数のホスト化合物のみを用いて発光層と同一の製膜条件により製膜した単層膜を測定して得られた発光スペクトルの主ピークが、該複数のホスト化合物の各々が単独で示す発光スペクトルの主ピークのいずれよりも１５ｎｍ以上長波側であること、即ち、複数のホスト化合物間において相互作用が形成されることが必要である。
【００４５】
発光層に含有される複数ホスト材料としては、その少なくとも１種が、電子親和力Ｅａが２．８ｅＶ以上の化合物であることが好ましい。
また、その少なくとも１種が、イオン化ポテンシャルＩｐが５．４ｅＶ以下の化合物であることが好ましい。
【００４６】
さらに、複数のホスト化合物と発光性ドーパントとは、（１）ΔＩｐ（＝Ｉｐ（Ｄ）−Ｉｐ（Ｈ）ｍｉｎ）＞０ｅＶで、且つ、ΔＥａ（＝Ｅａ（Ｈ）ｍａｘ−Ｅａ（Ｄ））＞０ｅＶの関係を満たすことが好ましい。（１）の関係で表される範囲の中でも、（２）１．２ｅＶ＞ΔＩｐ＞０．２ｅＶ、及び／又は１．２ｅＶ＞ΔＥａ＞０．２ｅＶの関係を満たすホスト化合物であることがより好ましい。
【００４７】
本発明においては、発光性ドーパントが１種で、複数のホスト化合物を用いるとき、発光性ドーパントのＩｐ（Ｄ）がホスト化合物の一方のイオン化ポテンシャルＩｐ（Ｈ）ｍｉｎより大きく、即ち、Ｉｐ（Ｄ）＞Ｉｐ（Ｈ）ｍｉｎ、もう一方のホスト化合物の電子親和力Ｅａ（Ｈ）ｍａｘよりＥａ（Ｄ）は小さく、即ち、Ｅａ（Ｈ）ｍａｘ＞Ｅａ（Ｄ）となるようなドーパントとすることが好ましい。
このときのＩｐ（Ｈ）ｍｉｎとして用いられるホスト化合物としては、正孔輸送性ホストが挙げられ、Ｅａ（Ｈ）ｍａｘとして用いられるホスト化合物としては、電子輸送性ホストが挙げられる。
また、複数の発光性ドーパントを用いた場合は、前記Ｉｐ（Ｄ）としては最もＩｐが小さいドーパントを意味し、Ｅａ（Ｄ）としては最もＥａが大きいドーパントを意味するものである。
【００４８】
複数のホスト化合物としては、正孔輸送性に優れる正孔輸送性ホスト化合物（正孔輸送性ホスト）及び電子輸送性に優れる電子輸送性ホスト化合物（電子輸送性ホスト）の組み合わせが好ましく、イオン化ポテンシャルＩｐが５．４ｅＶ以下の正孔輸送正ホストと、電子親和力Ｅａが２．８ｅＶ以上の電子輸送正ホストの組み合わせが更に好ましい。
本発明における複数のホスト化合物の特に好ましい組み合わせとしては、例えば、下記一般式（Ａ−１）、一般式（Ｂ−１）、及び一般式（Ｃ−１）で表される化合物から選ばれる電子輸送性ホストと、一般式（Ｄ−１）、及び一般式（Ｅ−１）で表される化合物から選ばれる正孔輸送性ホストとの組み合わせが挙げられる。
【００４９】
＝正孔輸送性ホスト＝
本発明に用いられる発光層内の正孔輸送性ホストとしては、発光層内に含有される他のホスト化合物と相互作用を形成しうるものであれば特に制限されない。
正孔輸送性ホストとしては、イオン化ポテンシャルＩｐが５．４ｅＶ以下の化合物であることが好ましく、正孔輸送性材料で前記（１）ΔＩｐ（＝Ｉｐ（Ｄ）−Ｉｐ（Ｈ）ｍｉｎ）＞０ｅＶで、且つ、ΔＥａ（＝Ｅａ（Ｈ）ｍａｘ−Ｅａ（Ｄ））＞０ｅＶの関係を満たすものが好ましい。
【００５０】
このような正孔輸送性ホストとしては、具体的には、例えば、以下の材料を挙げることができる。
ピロール、カルバゾール、トリアゾール、オキサゾール、オキサジアゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、及び、それらの誘導体等が挙げられる。
中でも（２）を満たす正孔輸送層ホストとしては、カルバゾール誘導体、芳香族第三級アミン化合物、チオフェン誘導体が好ましく、特に分子内にカルバゾール骨格及び／又は芳香族第三級アミン骨格を複数個有するものが好ましい。
【００５１】
このような正孔輸送層ホストとしては、下記一般式（Ｄ−１）又は一般式（Ｅ−１）で表される化合物が好ましい。
【００５２】
【化６】
2006203172.tif 000007
【００５３】
一般式（Ｄ−１）中、ＬD1は連結基を表す。ＺD1及びＺD2は、各々独立に一価の原子団を表し、ＺD1及びＺD2が互いに連結して含窒素ヘテロ環を形成してもよい。ｎD1は２以上の整数を表す。但し、一般式（Ｄ−１）で表される化合物は、分子中に少なくとも３つ以上の窒素原子を有する。
【００５４】
一般式（Ｄ−１）におけるＬD1は連結基を表す。ＬD1で表される連結基としては、単結合の他、炭素、ケイ素原子、窒素原子、リン原子、硫黄原子、酸素原子、ホウ素原子、ゲルマニウム原子等を含んで形成される連結基が好ましい。ＬD1としてより好ましくは、単結合、炭素原子、ケイ素原子、ホウ素原子、酸素原子、硫黄原子、ゲルマニウム原子、芳香族炭化水素環、芳香族ヘテロ環であり、さらに好ましくは炭素原子、ケイ素原子、芳香族炭化水素環、芳香族ヘテロ環であり、さらに好ましくは、二価以上の芳香族炭化水素環、二価以上の芳香族ヘテロ環、炭素原子であり、さらに好ましくは、二価以上の芳香族炭化水素環、二価以上の芳香族ヘテロ環であり、特に好ましくは１，３，５−ベンゼントリイル基、１，２，５，６−ベンゼンテトライル基、１，２，３，４，５，６−ベンゼンヘキサイル基、２，２’−ジメチル−４，４’−ビフェニレン基、２，４，６−ピリジントリイル基、２，４，６−トリアジントリイル基である。
ＬD1で表される連結基の具体例としては、以下のものが挙げられるが、これらに限定されるものではない。
【００５５】
【化７】
2006203172.tif 000008
【００５６】
【化８】
2006203172.tif 000009
【００５７】
ＬD1は置換基を有していてもよく、置換基としては例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。
【００５８】
ｎD1は２以上の整数を表し、好ましくは２〜８、より好ましくは２〜６を表す。
【００５９】
ＺD1及びＺD2は、各々独立に一価の原子団を表し、好ましくは置換基を有していてもよい芳香族炭化水素環基が挙げられる。ＺD1とＺD2は、互いに連結して含窒素ヘテロ環を形成してもよい。ＺD1及びＺD2としては、下記一般式（Ｄ−２）で表される構造も好ましい。
【００６０】
【化９】
2006203172.tif 000010
【００６１】
一般式（Ｄ−２）中、ＬD2は連結基を表す。ＺD3及びＺD4は、各々独立に一価の原子団を表す。ＺD3及びＺD4は互いに連結して含窒素ヘテロ環を形成してもよい。
一般式（Ｄ−２）におけるＬD2は、一般式（Ｄ−１）におけるＬD1と同様の構造が好ましい。但し、ＬD1とＬD2とは同一である必要はない。
一般式（Ｄ−２）におけるＺD3及びＺD4は、各々独立に一価の原子団を表し、前記一般式（Ｄ−１）におけるＺD1及びＺD2と同様である。
【００６２】
一般式（Ｄ−１）又は（Ｄ−２）においてＺD1〜ＺD4で表される芳香族炭化水素環基としては、フェニル基、ナフチル基、アントラニル基、ナフタセニル基等の５〜６員環の単環又は２〜４縮合環が挙げられる。これらの芳香族炭化水素環基は、メチル基、エチル基等のアルキル基、フッ素原子等のハロゲン原子、トリフルオロメチル基等のα―ハロゲン化アルキル基等の置換基を有してもよい。
また、ＺD1とＺD2、又は、ＺD3とＺD4が、含窒素ヘテロ環を形成する場合には、カルバゾール基であることが好ましい。カルバゾール基は、メチル基、エチル基等のアルキル基、フッ素原子等のハロゲン原子、トリフルオロメチル基等のα―ハロゲン化アルキル基等の置換基を有してもよい。
【００６３】
一般式（Ｄ−１）で表される化合物として具体的には、以下の化合物を挙げることができるが、これらに限定されるものではない。
【００６４】
【化１０】
2006203172.tif 000011
【００６５】
【化１１】
2006203172.tif 000012
【００６６】
次に、一般式（Ｅ−１）で表される化合物について説明する。
【００６７】
【化１２】
2006203172.tif 000013
【００６８】
一般式（Ｅ−１）中、ＬE1は連結基を表す。ｎE1は２以上の整数を表す。
一般式（Ｅ−１）においてＬE1で表される連結基としては、前記一般式（Ｄ−１）におけるＬD1と同様のものが好適に挙げられる。
【００６９】
一般式（Ｅ−１）で表される化合物として具体的には、以下の化合物を挙げることができるが、これらに限定されるものではない。
【００７０】
【化１３】
2006203172.tif 000014
【００７１】
＝電子輸送性ホスト＝
本発明に用いられる発光層内の電子輸送性ホストとしては、発光層内に含有される他のホスト化合物と相互作用を形成しうるものであれば特に制限されない。
電子輸送性ホストとしては、電子親和力Ｅａが２．８以下の化合物であることが好ましく、また電子輸送性材料で前記（１）ΔＩｐ（＝Ｉｐ（Ｄ）−Ｉｐ（Ｈ）ｍｉｎ）＞０ｅＶで、且つ、ΔＥａ（＝Ｅａ（Ｈ）ｍａｘ−Ｅａ（Ｄ））＞０ｅＶの関係を満たすものが好ましい。
【００７２】
具体的には、例えば、以下の材料を挙げることができる。ピリジン、ピリミジン、トリアジン、イミダゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等を挙げることができる。
【００７３】
電子輸送性ホストとして好ましくは、金属錯体、アゾール誘導体（ベンズイミダゾール誘導体、イミダゾピリジン誘導体等）、アジン誘導体（ピリジン誘導体、ピリミジン誘導体、トリアジン誘導体）が挙げられる。本発明においては耐久性の観点から、金属錯体化合物も好適に用いることができる。金属錯体化合物は、金属に配位する少なくとも１つの窒素原子または酸素原子または硫黄原子を有する配位子をもつ金属錯体であり、金属錯体中の金属イオンは特に限定されないが、好ましくはベリリウムイオン、マグネシウムイオン、アルミニウムイオン、ガリウムイオン、亜鉛イオン、インジウムイオン、錫イオンであり、より好ましくはベリリウムイオン、アルミニウムイオン、ガリウムイオン、亜鉛イオンであり、更に好ましくはアルミニウムイオン、亜鉛イオンである。
【００７４】
前記金属錯体中に含まれる配位子としては種々の公知の配位子が有るが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社  Ｈ．Ｙｅｒｓｉｎ著  １９８７年発行、「有機金属化学−基礎と応用−」  裳華房社  山本明夫著  １９８２年発行  等に記載の配位子が挙げられる。
【００７５】
中でも（２）を満たす電子輸送性ホストとしては、具体的には、例えば、下記一般式（Ａ−１）、一般式（Ｂ−１）、又は一般式（Ｃ−１）で表される化合物が好ましい。
【００７６】
一般式（Ａ−１）で表される化合物について説明する。
【００７７】
【化１４】
2006203172.tif 000015
【００７８】
一般式（Ａ−１）中、ＬA1は連結基を表す。ＺA1は含窒素ヘテロ環の形成に必要な原子群を表す。ｎA1は２以上の整数を表す。但し、一般式（Ａ−１）で表される化合物は、分子内に少なくとも３つ以上の窒素原子を有する。
【００７９】
一般式（Ａ−１）におけるＬA1は連結基を表す。ＬA1で表される連結基としては、単結合の他、炭素原子、ケイ素原子、窒素原子、リン原子、硫黄原子、酸素原子、ホウ素原子、ゲルマニウム原子等を含んで形成される連結基が好ましい。ＬA1としてより好ましくは、単結合、炭素原子、ケイ素原子、ホウ素原子、酸素原子、硫黄原子、ゲルマニウム原子、芳香族炭化水素環、及び芳香族ヘテロ環であり、さらに好ましくは炭素原子、ケイ素原子、芳香族炭化水素環、及び芳香族ヘテロ環であり、さらに好ましくは、二価以上の芳香族炭化水素環、二価以上の芳香族ヘテロ環、及び炭素原子であり、さらに好ましくは、二価以上の芳香族炭化水素環、及び二価以上の芳香族ヘテロ環であり、特に好ましくは１，３，５−ベンゼントリイル基、１，２，５，６−ベンゼンテトライル基、１，２，３，４，５，６−ベンゼンヘキサイル基、２，２’−ジメチル−４，４’−ビフェニレン基、２，４，６−ピリジントリイル基、２，３，４，５，６−ピリジンペンタイル基、２，４，６−ピリミジントリイル基、２，４，６−トリアジントリイル基、及び２，３，４，５−チオフェンテトライル基である。
ＬA1で表される連結基の具体例としては、以下のものが挙げられるが、これらに限定されるものではない。
【００８０】
【化１５】
2006203172.tif 000016
【００８１】
【化１６】
2006203172.tif 000017
【００８２】
【化１７】
2006203172.tif 000018
【００８３】
ＬA1は更に置換基を有していてもよく、導入可能な置換基としては、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、
【００８４】
アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスメチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、
【００８５】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。置換基として好ましくは、アルキル基、アリール基、ヘテロ環基、ハロゲン原子、シシリル基であり、より好ましくはアルキル基、アリール基、ヘテロ環基、ハロゲン原子であり、さらに好ましくはアルキル基、アリール基、芳香族ヘテロ環基、フッ素原子である。
【００８６】
一般式（Ａ−１）におけるＬA1としては、上記の中でも特に下記に示す２，４，６−トリアジントリイル基が好ましい。
【００８７】
【化１８】
2006203172.tif 000019
【００８８】
一般式（Ａ−１）におけるＺA1は、含窒素ヘテロ環の形成に必要な原子群を表し、ＺA1
を含んで形成される含窒素ヘテロ環は、単環であっても二環以上の環が縮合した縮環であってもよい。ＺA1を含んで形成される含窒素ヘテロ環として好ましくは、５〜８員の含窒素ヘテロ環であり、より好ましくは５〜７員の含窒素ヘテロ環であり、更に好ましくは５又は６員の含窒素芳香族ヘテロ環であり、特に好ましくは５員の芳香族ヘテロ環である。ＬA1に連結する複数の、ＺA1を含んで形成される含窒素ヘテロ環は、同一でも異なっていてもよい。
【００８９】
ＺA1を含んで形成される含窒素ヘテロ環の具体例としては、例えば、ピロール環、インドール環、オキサゾール環、オキサジアゾール環、チアゾール環、チアザイゾール環、アザインドール環、カルバゾール環、カルボリン環（ノルハルマン環）、イミダゾール環、ベンゾイミダゾール環、イミダゾピリジン環、プリン環、ピラゾ−ル環、インダゾール環、アザインダゾール環、トリアゾール環、テトラゾール環、アゼピン環、イミノスチルベン環（ジベンゾアゼピン環）、トリベンゾアゼピン環、フェノチアジン環、フェノキサジン環等が挙げられ、好ましくはオキサジアゾール環、トリアゾール環、イミダゾール環、ベンゾイミダゾール環、イミダゾピリジン環であり、より好ましくはベンゾイミダゾール環、イミダゾピリジン環である。
【００９０】
ＺA1は可能であればさらに他の環と縮合環を形成してもよく、また置換基を有していてもよい。ＺA1に導入可能な置換基としては、例えば、一般式（Ａ−１）におけるＬA1の置換基として挙げたものが適用でき、好ましい範囲も同様である。
【００９１】
ｎA1は２以上の整数を表し、好ましくは２〜８、より好ましくは２〜６を表す。
【００９２】
一般式（Ａ−１）で表される化合物の具体例としては、例えば、下記の化合物等が挙げられる。
【００９３】
【化１９】
2006203172.tif 000020
【００９４】
次に、一般式（Ｂ−１）で表される化合物について説明する。
【００９５】
【化２０】
2006203172.tif 000021
【００９６】
一般式（Ｂ−１）中、ＬB1は連結基を表す。ＺB1は、芳香族炭化水素環又は芳香族ヘテロ環の形成に必要な原子群を表す。ｎB1は２以上の整数を表す。但し、一般式（Ｂ−１）で表される化合物は、分子内に少なくとも３つ以上の窒素原子を有する。
【００９７】
一般式（Ｂ−１）におけるＬB1は連結基を表す。ＬB1で表される連結基としては、前記一般式（Ａ−１）における連結基ＬA1の具体例として挙げたものが適用できる。ＬB1として好ましくは、単結合、二価以上の芳香族炭化水素環、二価以上の芳香族ヘテロ環、炭素原子、窒素原子、ケイ素原子であり、より好ましくは、二価以上の芳香族炭化水素環、二価以上の芳香族ヘテロ環であり、さらに好ましくは１，３，５−ベンゼントリイル基、１，２，５，６−ベンゼンテトライル基、１，２，３，４，５，６−ベンゼンヘキサイル基、２，２’−ジメチル−４，４’−ビフェニレン基、２，４，６−ピリジントリイル基、２，３，４，５，６−ピリジンペンタイル基、２，４，６−ピリミジントリイル基、２，４，６−トリアジントリイル基、２，３，４，５−チオフェンテトライル基、炭素原子、窒素原子、ケイ素原子である。
【００９８】
ＬB1はさらに置換基を有していてもよく、導入可能な置換基としては、例えば、前記一般式（Ａ−１）におけるＬA1の置換基として挙げたものが適用でき、好ましい範囲も同様である。
【００９９】
一般式（Ｂ−１）におけるＬB1としては、上記の中でも特に、１，３，５−ベンゼントリイル基が好ましい。
【０１００】
ＺB1は芳香族炭化水素環又は芳香族ヘテロ環を形成するのに必要な原子群を表し、ＺB1を含んで形成される芳香族炭化水素環、又は芳香族ヘテロ環は、単環であっても二環以上の環が縮合した縮環であってもよい。ＬB1に連結する複数の、ＺB1を含んで形成される芳香族炭化水素環又は芳香族ヘテロ環は、同一でも異なっていてもよい。
【０１０１】
ＺB1を含んで形成される芳香族炭化水素環は、好ましくは炭素数６〜３０、より好ましくは炭素数６〜２０、特に好ましくは炭素数６〜１２の芳香族炭化水素環であり、例えばベンゼン環、ナフタレン環、アントラセン環、フェナントレン環、ピレン環、トリフェニレン環などが挙げられ、好ましくはベンゼン環、ナフタレン環、フェナントレン環、トリフェニレン環である。
【０１０２】
ＺB1を含んで形成される芳香族ヘテロ環は、単環又は二環以上の環が縮合した縮合環のヘテロ環であり、好ましくは炭素数１〜２０、より好ましくは炭素数２〜１２、さらに好ましくは炭素数２〜１０の芳香族ヘテロ環である。該ヘテロ環として好ましくは、窒素原子、酸素原子、硫黄原子の少なくとも一つを含む芳香族ヘテロ環である。ＺB1で含んで形成されるヘテロ環の具体例としては、例えば、ピリジン環、キノリン環、イソキノリン環、アクリジン環、フェナントリジン環、プテリジン環、ピラジン環、キノキサリン環、ピリミジン環、キナゾリン環、ピリダジン環、シンノリン環、フタラジン環、トリアジン環、オキサゾール環、ベンゾオキサゾール環、チアゾール環、ベンゾチアゾール環、イミダゾール環、ベンゾイミダゾール環、ピラゾール環、インダゾール環、イソオキサゾール環、ベンゾイソオキサゾール環、イソチアゾール環、ベンゾイソチアゾール環、オキサジアゾール環、チアジアゾール環、トリアゾール環、テトラゾール環、フラン環、ベンゾフラン環、チオフェン環、ベンゾチオフェン環、ピロール環、インドール環、イミダゾピリジン環、カルバゾール環、フェナントロリン環等が挙げられ、好ましくはピリジン環、キノリン環、イソキノリン環、アクリジン環、フェナントリジン環、ピラジン環、キノキサリン環、ピリミジン環、キナゾリン環、ピリダジン環、フタラジン環、トリアジン環、イミダゾール環、ベンゾイミダゾール環、ピラゾール環、インダゾール環、オキサジアゾール環、トリアゾール環、イミダゾピリジン環、カルバゾール環、フェナントロリン環であり、より好ましくはピリジン環、キノリン環、イソキノリン環、ピラジン環、キノキサリン環、ピリミジン環、キナゾリン環、ピリダジン環、フタラジン環、トリアジン環、イミダゾール環、ベンゾイミダゾール環、オキサジアゾール環、トリアゾール環、イミダゾピリジン環、フェナントロリン環であり、更に好ましくはベンゾイミダゾール環、オキサジアゾール環、トリアゾール環、イミダゾピリジン環、フェナントロリン環であり、特に好ましくはベンゾイミダゾール環、イミダゾピリジン環である。
【０１０３】
ＺB1を含んで形成される芳香族炭化水素環、又は芳香族ヘテロ環は、さらに他の環と縮合環を形成してもよく、また、置換基を有していてもよい。導入可能な置換基としては、例えば、前記一般式（Ａ−１）におけるＬA1の置換基として挙げたものが適用でき、好ましい範囲も同様である。
【０１０４】
一般式（Ｂ−１）で表される化合物の具体例としては、例えば、下記の化合物等が挙げられる。
【０１０５】
【化２１】
2006203172.tif 000022
【０１０６】
ｎB1は２以上の整数を表し、好ましくは２〜８、より好ましくは２〜６を表す。
【０１０７】
次に、一般式（Ｃ−１）で表される化合物について説明する。
【０１０８】
【化２２】
2006203172.tif 000023
【０１０９】
一般式（Ｃ−１）中、ＲC1、ＲC2、ＲC3、及びＲC4は、各々独立に水素原子又は置換基を表す。
【０１１０】
ＲC1、ＲC2、ＲC3、及びＲC4で表される置換基としては、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、
【０１１１】
アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスメチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、
【０１１２】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。置換基として好ましくは、アルキル基、アリール基、ヘテロ環基、ハロゲン原子、シシリル基であり、より好ましくはアルキル基、アリール基、ヘテロ環基、ハロゲン原子であり、さらに好ましくはアルキル基、アリール基、芳香族ヘテロ環基、フッ素原子である。
【０１１３】
一般式（Ｃ−１）で表される化合物として、具体的には、例えば、下記の化合物等が挙げられる。
【０１１４】
【化２３】
2006203172.tif 000024
【０１１５】
本発明における複数のホスト化合物の含有量は、特に限定されるものではないが、発光層を形成する全化合物質量に対して、それぞれ５質量％以上９５質量％以下が好ましく、１０質量％以上９０質量％以下がより好ましい。
【０１１６】
−発光性ドーパント−
本発明における発光性ドーパントとしては、燐光性発光材料、蛍光性発光材料等いずれも用いることができるが、発光効率の観点からは、燐光発光材料が好ましい。
本発明における発光性ドーパントとしては、前記（１）の関係を満たすものが好ましく、更に前記ホスト化合物との間で、（２）１．２ｅＶ＞ΔＩｐ＞０．２ｅＶ、及び／又は１．２ｅＶ＞ΔＥａ＞０．２ｅＶの関係を満たすドーパントであることが駆動耐久性の観点からの点で好ましい。
【０１１７】
＝燐光発光ドーパント＝
前記燐光性の発光性ドーパントとしては、一般に、遷移金属原子又はランタノイド原子を含む錯体を挙げることができる。
例えば、該遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金である。
ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。これらのランタノイド原子の中でも、ネオジム、ユーロピウム、及びガドリニウムが好ましい。
【０１１８】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ
Ｐｈｏｔｏｐｈｙｓｉｃｓ  ｏｆ  Ｃｏｏｒｄｉｎａｔｉｏｎ  Ｃｏｍｐｏｕｎｄｓ」
Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。
上記錯体は、化合物中に遷移金属原子を一つ有してもよいし、また、２つ以上有するいわゆる複核錯体であってもよい。異種の金属原子を同時に含有していてもよい。
【０１１９】
これらの中でも、上記（１）の関係を満たす発光性ドーパントの具体例としては、例えば、ＵＳ  ６３０３２３８  Ｂ１、ＵＳ６０９７１４７、ＷＯ  ００／５７６７６、ＷＯ
００／７０６５５、ＷＯ  ０１／０８２３０、ＷＯ  ０１／３９２３４  Ａ２、ＷＯ  ０１／４１５１２  Ａ１、ＷＯ  ０２／０２７１４  Ａ２、ＷＯ  ０２／１５６４５  Ａ１、ＷＯ  ０２／４４１８９  Ａ１、特開２００１−２４７８５９、特願２０００−３３５６１、特開２００２−１１７９７８、特願２００１−２４８１６５、特開２００２−２３５０７６、特願２００１−２３９２８１、特開２００２−１７０６８４、ＥＰ  １２１１２５７、特開２００２−２２６４９５、特開２００２−２３４８９４、特開２００１−２４７８５９、特開２００１−２９８４７０、特開２００２−１７３６７４、特開２００２−２０３６７８、特開２００２−２０３６７９、特願２００３−１５７０６６、等の特許文献に記載の燐光発光化合物などが挙げられ、中でも、更に好ましい（２）の関係を満たす発光性ドーパントとしては、Ｉｒ錯体、Ｐｔ錯体、Ｃｕ錯体、Ｒｅ錯体、Ｗ錯体、Ｒｈ錯体、Ｒｕ錯体、Ｐｄ錯体、Ｏｓ錯体、Ｅｕ錯体、Ｔｂ錯体、Ｇｄ錯体、Ｄｙ錯体、Ｃｅ錯体が挙げられる。特に好ましくは、Ｉｒ錯体、Ｐｔ錯体、Ｒｅ錯体であり、中でも金属−炭素結合、金属−窒素結合、金属−酸素結合、金属−硫黄結合の少なくとも一つの配位様式を含むＩｒ錯体、Ｐｔ錯体、Ｒｅ錯体が好ましい。
【０１２０】
＝蛍光発光性ドーパント＝
前記蛍光性の発光性ドーパントとしては、一般には、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、縮合多環芳香族化合物（アントラセン、フェナントロリン、ピレン、ペリレン、ルブレン、ペンタセンなど）、８−キノリノールの金属錯体、ピロメテン錯体や希土類錯体に代表される各種金属錯体、ポリチオフェン、ポリフェニレン、ポリフェニレンビニレン等のポリマー化合物、有機シラン、およびこれらの誘導体などを挙げることができる。
【０１２１】
これらの中でも、上記（１）の関係を満たす発光性ドーパントの具体例としては、例えば下記化合物が挙げられる。
【０１２２】
【化２４】
2006203172.tif 000025
【０１２３】
【化２５】
2006203172.tif 000026
【０１２４】
【化２６】
2006203172.tif 000027
【０１２５】
上記の中でも、更に好ましい（２）の関係を満たす発光性ドーパントとしては、Ｄ−２、Ｄ−３、Ｄ−４、Ｄ−５、Ｄ−６、Ｄ−７、Ｄ−８、Ｄ−９、Ｄ−１０、Ｄ−１１、Ｄ−１２、Ｄ−１３、Ｄ−１４、Ｄ−２０が挙げられる。
【０１２６】
発光層中の発光性ドーパントは、発光層中に一般的に発光層を形成する全化合物質量に対して、０．１〜２０質量％含有されるが、耐久性、発光効率の観点から１〜１５質量％含有されることが好ましく、２〜１２質量％含有されることがより好ましい。
【０１２７】
発光層の厚さは、特に限定されるものではないが、通常、１ｎｍ〜５００ｎｍであるのが好ましく、中でも、発光効率の観点より、５ｎｍ〜２００ｎｍであるのがより好ましく、１０ｎｍ〜１００ｎｍであるのが更に好ましい。
【０１２８】
本発明において、発光層を含む有機層の形成方法は、特に限定されるものではないが、抵抗加熱蒸着、電子ビーム、スパッタリング、分子積層法、コーティング法（スプレーコート法、ディップコート法、含浸法、ロールコート法、グラビアコート法、リバースコート法、ロールブラッシュ法、エアーナイフコート法、カーテンコート法、スピンコート法、フローコート法、バーコート法、マイクログラビアコート法、エアードクターコート、ブレードコート法、スクイズコート法、トランスファーロールコート法、キスコート法、キャストコート法、エクストルージョンコート法、ワイヤーバーコート法、スクリーンコート法等）、インクジェット法、印刷法、転写法などの方法が用いられ、特性面、製造面で抵抗加熱蒸着、コーティング法、転写法が好ましい。
【０１２９】
複数のホスト化合物及び発光性ドーパントを含有する発光層の形成方法は、特に限定されるものではないが、それぞれの化合物を各々単独の供給源から供給して基板上で混合する手法、及び、混合物の状態で供給源から基板上に供給する手法のいずれも使える。
例えば、抵抗加熱蒸着法において、別々の蒸着源から共蒸着する方法および複数の化合物の混合物を蒸着する方法が使用できる。
ただし、ホスト化合物については、同一の組み合わせの複数のホスト化合物を用いた場合であっても、それぞれのホスト化合物を別々の蒸着源から共蒸着した場合には相互作用（長波長化）が発現しないが、混合物にして蒸着すると相互作用（長波長化）が発現することがある。かかる観点から、本発明に係る相互作用（長波長化）を発現させるためには、複数のホスト化合物の混合物を蒸着する方法が好ましい。
発光性ドーパントについては、ホスト化合物との混合物にして蒸着してもよいし、別個別々の蒸着源から共蒸着してもよい。
そのほか、蒸着速度、共蒸着の蒸着速度比、混合比等については適宜選択できる。
【０１３０】
また、発光層におけるキャリア移動度は、一般的に、１０-7ｃｍ2／Ｖ／ｓ以上１０-1ｃｍ2／Ｖ／ｓ以下であり、中でも、発光効率の点から、１０-5ｃｍ2／Ｖ／ｓ以上１０-1ｃｍ2／Ｖ／ｓ以下が好ましく、１０-4ｃｍ2／Ｖ／ｓ以上１０-1ｃｍ2／Ｖ／ｓ以下が更に好ましく、１０-3ｃｍ2／Ｖ／ｓ以上１０-1ｃｍ2／Ｖ／ｓ以下が特に好ましい。
発光層のキャリア移動度は、後述の前記キャリア輸送層のキャリア移動度より小さいことが駆動耐久性の観点から好ましい。
キャリア移動度は、ＴＯＦ（Ｔｉｍｅ  ｏｆ  ｆｌｉｇｈｔ）法により測定し、得られた値をキャリア移動度とした。ＴＯＦ法については、堀江一之編集「光・電子機能有機材料ハンドブック」朝倉書店刊（１９９５）、２８７ページを参考にすることができる。
【０１３１】
（正孔注入層、正孔輸送層）
正孔注入層、正孔輸送層は、陽極又は陽極側から正孔を受け取り陰極側に輸送する機能を有する層である。
正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、等を含有する層であることが好ましい。
【０１３２】
正孔注入層、正孔輸送層の厚さは、特に限定されるものではないが、通常１ｎｍ〜５μｍの範囲のものが好ましく、より好ましくは５ｎｍ〜１μｍであり、更に好ましくは１０ｎｍ〜５００ｎｍである。
正孔注入層、正孔輸送層は、上述した材料の１種又は２種以上からなる単層構造であってもよいし、同一組成又は異種組成の複数層からなる多層構造であってもよい。
【０１３３】
前記発光層に隣接したキャリア輸送層が正孔輸送層であるとき、該正孔輸送層のＩｐ（ＨＴＬ）は前記発光層中に含有されるドーパントのＩｐ（Ｄ）より小さいことが駆動耐久性の点で好ましい。
正孔輸送層におけるＩｐ（ＨＴＬ）は、前記Ｉｐの測定方法により測定することができる。
【０１３４】
また、正孔輸送層におけるキャリア移動度は、一般的に、１０-7ｃｍ2／Ｖ／ｓ以上１
０-1ｃｍ2／Ｖ／ｓ以下であり、中でも、発光効率の点から、１０-5ｃｍ2／Ｖ／ｓ以上１０-1ｃｍ2／Ｖ／ｓ以下が好ましく、１０-4ｃｍ2／Ｖ／ｓ以上１０-1ｃｍ2／Ｖ／ｓ以下
が更に好ましく、１０-3ｃｍ2／Ｖ／ｓ以上１０-1ｃｍ2／Ｖ／ｓ以下が特に好ましい。
該キャリア移動度は、前記発光層のキャリア移動度の測定方法と同様の方法により測定した値を採用する。
また、該正孔輸送層のキャリア移動度は、前記発光層のキャリア移動度より大きいことが駆動耐久性の観点から好ましい。
【０１３５】
本発明の有機ＥＬ素子の正孔注入層又は正孔輸送層には、電子受容性ドーパントを含有させることができる。正孔注入層又は正孔輸送層に導入する電子受容性ドーパントとしては、電子受容性で有機化合物を酸化する性質を有するものであれば、無機化合物でも有機化合物でも使用できる。電子受容性ドーパントとして、具体的には、無機化合物は塩化第二鉄や塩化アルミニウム、塩化ガリウム、塩化インジウム、五塩化アンチモンなどのルイス酸化合物を好適に用いることができる。
【０１３６】
電子受容性ドーパントが有機化合物の場合は、置換基としてニトロ基、ハロゲン、シアノ基、トリフルオロメチル基などを有する化合物、キノン系化合物、酸無水物系化合物、フレーレンなどを好適に用いることができる。
【０１３７】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。  
【０１３８】
（電子注入層、電子輸送層）
電子注入層、電子輸送層は、陰極から電子を注入する機能、電子を輸送する機能、陽極から注入され得た正孔を障壁する機能のいずれかを有している層である。
電子注入層、電子輸送層の材料としては、具体的には、ピリジン、ピリミジン、トリアジン、イミダゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等を挙げることができる。
【０１３９】
電子注入層、電子輸送層の厚さは、特に限定されるものではないが、駆動電圧を下げるという観点から、通常１ｎｍ〜５μｍの範囲のものが好ましく、より好ましくは５ｎｍ〜１μｍであり、更に好ましくは１０ｎｍ〜５００ｎｍである。
電子注入層、電子輸送層は、上述した材料の１種又は２種以上からなる単層構造であってもよいし、同一組成又は異種組成の複数層からなる多層構造であってもよい。
前記発光層に隣接したキャリア輸送層が電子輸送層であるとき、該電子輸送層のＥａ（ＥＴＬ）は前記発光層中に含有されるドーパントのＥａ（Ｄ）より大きいことが駆動耐久性の点で好ましい。Ｅａ（ＥＴＬ）は、前記Ｅａの測定方法と同様の方法により測定した値を用いる。
【０１４０】
また、電子輸送層におけるキャリア移動度は、一般的に、１０-7ｃｍ2／Ｖ／ｓ以上１
０-1ｃｍ2／Ｖ／ｓ以下であり、中でも、発光効率の点から、１０-5ｃｍ2／Ｖ／ｓ以上１０-1ｃｍ2／Ｖ／ｓ以下が好ましく、１０-4ｃｍ2／Ｖ／ｓ以上１０-1ｃｍ2／Ｖ／ｓ以下
が更に好ましく、１０-3ｃｍ2／Ｖ／ｓ以上１０-1ｃｍ2／Ｖ／ｓ以下が特に好ましい。
また、電子輸送層のキャリア移動度は、前記発光層のキャリア移動度より大きいことが駆動耐久性の観点から好ましい。キャリア移動度は、前記正孔輸送層の測定方法と同様に行った。
本発明における発光素子のキャリア移動度において、正孔輸送層、電子輸送層、及び発光層におけるキャリア移動度としては、（電子輸送層≧正孔輸送層）＞発光層であることが、駆動耐久性の点で好ましい。
【０１４１】
（正孔ブロック層）
正孔ブロック層は、陽極側から発光層に輸送された正孔が、陰極側に通りぬけることを防止する機能を有する層である。本発明においては、発光層と陰極側で隣接する有機化合物層として、正孔ブロック層を設けることができる。
正孔ブロック層は、特に限定されるものではないが、具体的には、ＢＡｌｑ等のアルミニウム錯体、トリアゾール誘導体、ピラザボール誘導体等を含有することができる。
また、正孔ブロック層の厚さは、駆動電圧を下げるため、一般的に５０ｎｍ以下であることが好ましく、１〜５０ｎｍであることが好ましく、５〜４０ｎｍであることが更に好ましい。
【０１４２】
本発明の有機EL素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用でき、具体的には、無機化合物は塩化第二鉄や塩化アルミニウム、塩化ガリウム、塩化インジウム、五塩化アンチモンなどのルイス酸化合物を好適に用いることができる。
【０１４３】
有機化合物の場合は、置換基としてニトロ基、ハロゲン、シアノ基、トリフルオロメチル基などを有する化合物、キノン系化合物、酸無水物系化合物、フレーレンなどを好適に用いることができる。
【０１４４】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。
【０１４５】
本発明の有機ＥＬ素子の正孔ブロック層、電子注入層、又は電子輸送層には、電子供与性ドーパントを含有させることができる。正孔ブロック層、電子注入層、又は電子輸送層に導入される電子供与性ドーパントとしては、電子供与性で有機化合物を還元する性質を有するものであればよく、Ｌｉなどのアルカリ金属、Ｍｇなどのアルカリ土類金属、希土類金属を含む遷移金属や還元性有機化合物などが好適に用いられる。金属としては、特に仕事関数が４．２ｅＶ以下の金属が好適に使用でき、具体的には、Ｌｉ、Ｎａ、Ｋ、Ｂｅ、Ｍｇ、Ｃａ、Ｓｒ、Ｂａ、Ｙ、Ｃｓ、Ｌａ、Ｓｍ、Ｇｄ、およびＹｂなどが挙げられる。また、還元性有機化合物としては、例えば、含窒素化合物、含硫黄化合物、含リン化合物などが挙げられる。
【０１４６】
これらの電子供与性ドーパントは、単独で用いてもよいし、２種以上を用いてもよい。電子供与性ドーパントの使用量は、材料の種類によって異なるが、電子輸送層材料に対して０．１質量％〜９９質量％であることが好ましく、１．０質量％〜８０質量％であることが更に好ましく、２．０質量％〜７０質量％であることが特に好ましい。  
【０１４７】
（陽極）
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【０１４８】
陽極の材料としては、例えば、金属、合金、金属酸化物、導電性化合物、又はこれらの混合物が好適に挙げられ、仕事関数が４．０ｅＶ以上の材料が好ましい。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【０１４９】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【０１５０】
本発明の有機電界発光素子において、陽極の形成位置としては特に制限はなく、発光素子の用途、目的に応じて適宜選択することができる。陽極は、基板における一方の表面の全部に形成されていてもよく、その一部に形成されていてもよい。
【０１５１】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【０１５２】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【０１５３】
陽極の抵抗値としては、１０3Ω／□以下が好ましく、１０2Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【０１５４】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【０１５５】
（陰極）
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【０１５６】
陰極を構成する材料としては、例えば、金属、合金、金属酸化物、電気伝導性化合物、これらの混合物などが挙げられ、仕事関数が４．５ｅＶ以下のものが好ましい。具体例としてはアルカリ金属（例えば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。これらは、１種単独で使用してもよいが、安定性と電子注入性とを両立させる観点からは、２種以上を好適に併用することができる。
【０１５７】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１〜１０質量％のアルカリ金属又はアルカリ土類金属との合金若しくはこれらの混合物（例えば、リチウム−アルミニウム合金、マグネシウム−アルミニウム合金など）をいう。
【０１５８】
なお、陰極の材料については、特開平２−１５５９５号公報、特開平５−１２１１７２号公報に詳述されており、これらの広報に記載の材料は、本発明においても適用することができる。
【０１５９】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【０１６０】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【０１６１】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【０１６２】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１〜１０ｎｍの厚さに薄く成膜し、更にＩＴＯやＩＺＯ等の透明な導電性材料を積層することにより形成することができる。
【０１６３】
（基板）
本発明においては基板を用いることができる。用いられる基板としては、有機化合物層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【０１６４】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【０１６５】
基板は、無色透明であっても、有色透明であってもよいが、有機発光層から発せられる光を散乱又は減衰等させることがない点で、無色透明であることが好ましい。
【０１６６】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【０１６７】
（保護層）
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3
、Ｙ2Ｏ3、ＴｉＯ2等の金属酸化物、ＳｉＮx、ＳｉＮxＯy等の金属窒化物、ＭｇＦ2、Ｌ
ｉＦ、ＡｌＦ3、ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０１６８】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【０１６９】
（封止）
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【０１７０】
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明における有機電界発光素子の駆動耐久性は、特定の輝度における輝度半減時間により測定することができる。例えば、ＫＥＩＴＨＬＥＹ製ソ−スメジャ−ユニット２４００型を用いて、直流電圧を有機ＥＬ素子に印加し発光させ、初期輝度２０００ｃｄ／ｍ2
の条件で連続駆動試験をおこない、輝度が１０００ｃｄ／ｍ2になった時間を輝度半減時
間Ｔ（１／２）として、該輝度半減時間を従来発光素子と比較することにより求めることができる。本発明においてはこの数値を用いた。
この有機電界発光素子の重要な特性値として、外部量子効率がある。外部量子効率は、「外部量子効率＝素子から放出されたフォトン数／素子に注入された電子数」で算出され、この値が大きいほど消費電力の点で有利な素子と言える。
【０１７１】
また、有機電界発光素子の外部量子効率は、「外部量子効率φ＝内部量子効率×光取り出し効率」で決まる。有機化合物からの蛍光発光を利用する有機ＥＬ素子においては、内部量子効率の限界値が２５％であり、光取り出し効率が約２０％であることから、外部量子効率の限界値は約５％とされている。
【０１７２】
素子の外部量子効率としては、消費電力を下げられる点、駆動耐久性を上げられる点で、６％以上が好ましく、１２％以上が特に好ましい。
該外部量子効率の数値は、２０℃で素子を駆動したときの外部量子効率の最大値、もしくは、２０℃で素子を駆動した時の１００〜３００ｃｄ／ｍ2付近（好ましくは２００ｃ
ｄ／ｍ2）での外部量子効率の値を用いることができる。
本発明においては、東陽テクニカ製ソースメジャーユニット２４００型を用いて、直流定電圧をＥＬ素子に印加し発光させ、その輝度をトプコン社製輝度計ＢＭ−８を用いて測定し、２００ｃｄ／ｍ2における外部量子効率を算出した値を用いる。
【０１７３】
また、発光素子の外部量子効率は、発光輝度、発光スペクトル、電流密度を測定し、その結果と比視感度曲線から算出することができる。すなわち、電流密度値を用い、入力した電子数を算出することができる。そして、発光スペクトルと比視感度曲線（スペクトル）を用いた積分計算により、発光輝度を発光したフォトン数に換算することができる。これらから外部量子効率（％）は、「（発光したフォトン数／素子に入力した電子数）×１００」で計算することができる。
【０１７４】
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【０１７５】
本発明の有機ＥＬ素子は、表示素子、ディスプレイ、バックライト、電子写真、照明光源、記録光源、露光光源、読み取り光源、標識、看板、インテリア、光通信等に好適に利用できる。
【実施例】
【０１７６】
本発明について実施例を用いて説明するが、これに限定されるものではない。
【０１７７】
［実施例１］
０．５ｍｍ厚み、２．５ｃｍ角のガラス基板にＩｎ2Ｏ3含有率が９５質量％であるＩＴＯタ−ゲットを用いて、ＤＣマグネトロンスパッタ（条件：基材温度１００℃、酸素圧１×１０-3Ｐａ）により、透明陽極としてのＩＴＯ薄膜（厚み０．２μｍ）を形成した。ＩＴＯ薄膜の表面抵抗は１０Ω／□であった。
次に、前記透明陽極を形成した基板を洗浄容器に入れ、ＩＰＡ洗浄した後、これにＵＶ−オゾン処理を３０分間行った。この透明陽極上に、銅フタロシアニンを真空蒸着法にて、０．５ｎｍ／秒の速度で１０ｎｍの正孔注入層を設けた。
その上に、４，４’，４”−トリス（２−メチルフェニルフェニルアミノ）トリフェニルアミン（ｍ−ＭＴＤＡＴＡ）を真空蒸着法にて０．５ｎｍ／秒の速度で４０ｎｍの正孔輸送層を設けた。
この上に、発光層中の正孔輸送性ホストとして下記正孔輸送ホスト１、及び発光層中の電子輸送材料として下記電子輸送ホスト１をるつぼ中で質量比５０：５０で混合した混合物と、発光材料（発光性ドーパント）として下記イリジウム錯体１（Ｉｒ錯体 １）と、
を真空蒸着法にて１００／８の割合で共蒸着して、３０ｎｍの発光層を得た。
【０１７８】
発光層の上に、電子輸送層中の電子輸送材料としてＢａｌｑ2を、真空蒸着法にて０．
５ｎｍ／秒の速度で１０ｎｍ蒸着し、その上に、電子輸送材料としてＡｌｑ3を真空蒸着
法にて０．２ｎｍ／秒の速度で蒸着して３５ｎｍの電子輸送層を設けた。
さらにこの電子輸送層上にパタ−ニングしたマスク（発光面積が２ｍｍ×２ｍｍとなるマスク）を設置し、フッ化リチウムを真空蒸着法にて蒸着して１ｎｍの電子注入層を設けた。
この上にアルミニウムを真空蒸着法にて蒸着し０．１５μｍの陰極を設けた。
前記陽極及び陰極より、それぞれアルミニウムのリ−ド線を結線し、発光積層体を形成した。
【０１７９】
得られた発光積層体をアルゴンガスで置換したグロ−ブボックス内に入れ、乾燥剤を設けたステンレス製の封止缶および紫外線硬化型の接着剤（ＸＮＲ５５１６ＨＶ、長瀬チバ製）を用いて封止し、本発明の発光素子を得た。
銅フタロシアニンの蒸着から封止までの作業は、真空または窒素雰囲気下で行い、大気に暴露することなく素子作製を行った。
【０１８０】
実施例１で用いた、正孔輸送ホスト１、電子輸送ホスト１、Ｉｒ錯体 １、Ｂａｌｑ2、Ａｌｑ3の構造を以下に示す。
【０１８１】
【化２７】
2006203172.tif 000028
【０１８２】
［評価］
実施例１で形成した正孔輸送層中の正孔輸送材料、発光層中の正孔輸送材料、発光層中の電子輸送材料、電子輸送層中の電子輸送材料について、電子輸送層、正孔輸送層におけるそれぞれのイオン化ポテンシャル（Ｉｐ）及び電子親和力（Ｅａ）を、それぞれ単層膜（単独層）として下記の方法で測定した。その結果を、下記表１に示す。単層膜は、石英基板上に抵抗加熱蒸着法（蒸着速度０．１〜１ｎｍ／秒）により作製した各化合物単独の蒸着膜（厚み５０ｎｍ）である。
【０１８３】
−イオン化ポテンシャル（Ｉｐ）−
イオン化ポテンシャル（Ｉｐ）は、紫外線光電子分析装置ＡＣ−１（理研計器（株）製）により測定した。
測定条件および解析方法は、安達千波矢、小山田崇人、中島嘉之著「有機電子デバイス研究者のための有機薄膜仕事関数データ集」（２００４年、ＣＭＣ出版）を参考にした。測定は室温・大気下で測定した値で規定した。
【０１８４】
−電子親和力（Ｅａ）−
電子親和力は（Ｅａ）は、単層膜の吸収スペクトルからバンドギャップを算出し、これと上記イオン化ポテンシャル（Ｉｐ）の値から電子親和力（Ｅａ）を算出した。
【０１８５】
−ホール輸送性ホスト（ＨＴＨ）及び電子輸送性ホスト（ＥＴＨ）の発光スペクトルのλｍａｘ−
各ホスト化合物の発光スペクトルのλｍａｘは、上述した石英板上に蒸着された単層膜を、蛍光光度計ＲＦ−５３００ＰＣ（島津製作所製）で測定した。測定は室温、大気下で行った。測定の際の励起光には、各ホスト化合物が単独で吸収を持つ波長の光を用いた。
【０１８６】
―混合ホストの発光スペクトルのλｍａｘ−
混合ホストの発光スペクトルは、発光層と同じ製膜条件で、発光性ドーパントのみを除いて製膜した蒸着膜を作製し、発光スペクトルを測定した。発光スペクトルの測定については上記と同様に行った。
【０１８７】
−外部量子効率−
外部量子効率は上記により得られた発光素子を用いて、以下の方法で測定した。
作製した発光素子の発光スペクトルの波形は、トプコン社製の分光輝度計ＳＲ−３を用いて測定した。この測定データより発光ピークの波長の値を求めた。更に、この分光放射輝度値と測定時の電流・輝度（２００ｃｄ／ｍ2）から外部量子効率を計算し、下記の基
準に従い評価した。結果は、下記表１に記載した。
【０１８８】
［評価基準］
◎：１０％以上
○：６％以上１０％未満
△：３％以上６％未満
×：３％未満
【０１８９】
−駆動耐久性試験−
ＫＥＩＴＨＬＥＹ製ソースメジャーユニット２４００型を用いて、直流電圧を有機ＥＬ素子に印加し発光させた。その輝度をトプコン社製の輝度計ＢＭ−８を用いて測定した。続いて、この発光素子を初期輝度２０００ｃｄ／ｍ2の条件で連続駆動試験を行い、輝度
が１０００ｃｄ／ｍ2になった時間を輝度半減時間Ｔ（１／２）とした。該輝度半減時間
を下記の評価基準に従い評価した。
【０１９０】
［評価基準］
◎：５００ｈｒ以上
○：２５０ｈｒ以上５００  ｈｒ未満
△：１００ｈｒ以上２５０未満
×：１００ｈｒ未満
【０１９１】
［比較例１］
実施例１において、正孔輸送ホスト１とＩｒ錯体１とを真空蒸着法にて１００／８の割合で共蒸着して、３０ｎｍの発光層を得たこと以外は、実施例１と同様にして、比較例１の素子を作製した。
【０１９２】
［比較例２］
実施例１において、電子輸送ホスト１とＩｒ錯体１とを真空蒸着法にて１００／８の割合で共蒸着して、３０ｎｍの発光層を得たこと以外は、実施例１と同様にして、比較例１の素子を作製した。
【０１９３】
［比較例３］
実施例１において、正孔輸送正ホスト１と電子輸送性ホスト１とＩｒ錯体１とを、それぞれ独立の蒸着源からを真空蒸着法にて５０／５０／８の割合で共蒸着して、３０ｎｍの発光層を得たこと以外は、実施例１と同様にして、比較例３の素子を作製した。
【０１９４】
［実施例２］
実施例１において、発光層中の正孔輸送性ホストとして下記正孔輸送ホスト２、及び発光層中の電子輸送ホストとして下記電子輸送ホスト２をるつぼ中で質量比５０：５０で混合した混合物と、発光材料としてＩｒ錯体１とを、真空蒸着法にて１００／８の割合で共蒸着して、３０ｎｍの発光層を得たこと以外は、実施例１と同様にして、実施例２の素子を作製した。
【０１９５】
［実施例３］
実施例１において、発光層中の正孔輸送性ホストとして下記正孔輸送ホスト３、及び発光層中の電子輸送ホストとして下記電子輸送ホスト３をるつぼ中で質量比５０：５０で混合した混合物と、発光材料としてＩｒ錯体１とを、真空蒸着法にて１００／８の割合で共蒸着して、３０ｎｍの発光層を得たこと以外は、実施例１と同様にして、実施例３の素子を作製した。
【０１９６】
実施例２及び実施例３で用いた、正孔輸送ホスト２、正孔輸送ホスト３、電子輸送ホスト２、電子輸送ホスト３の構造を以下に示す。
【０１９７】
【化２８】
2006203172.tif 000029
【０１９８】
【表１】
2006203172.tif 000030
【０１９９】
表１より明らかな通り、実施例１〜３で用いた、複数のホスト化合物（混合ホスト）のみを用いて発光層と同一の製膜条件により製膜した単層膜を測定して得られた発光スペクトルのλｍａｘは、該複数のホスト化合物の各々が単独で示す発光スペクトルの主ピークのいずれよりも１５ｎｍ以上長波側であり、ホスト化合物間で相互作用体が形成されているものと確認された。
相互作用体を有するダブルホスト（ＤＨ）発光素子である実施例１と、シングルホスト（ＳＨ）発光素である比較例１及び２との比較から、発光特性（外部量子効率）、駆動耐久性ともに実施例の発光素子の方が良好であることがわかる。
また、実施例１と比較例３の比較は、同じホスト材料の組み合わせで、蒸着方法の違いによって、実施例１では相互作用が発現し、比較例３では発現しない場合の比較である。まず、正孔輸送正ホストのＩｐが５．４ｅＶより大きい場合相互作用を発現しにくいが、混合物から蒸着することによって相互作用が発現しやすくなることが分かる。また、同じホスト材料の組み合わせでも、相互作用を発現した方が、より高い外部量子効率が得られることが分かる。
一方、実施例１と実施例２，３の比較から、正孔輸送性ホスト材料のイオン化ポテンシャルＩｐが５．４ｅＶ以下になると、より高い外部量子効率が得られることが分かる。
【産業上の利用可能性】
【０２００】
本発明の発光素子は、表示素子、ディスプレイ、バックライト、電子写真、照明光源、記録光源、露光光源、読み取り光源、標識、看板、インテリア、光通信等の分野に好適に使用できる。また、本発明において用いた化合物は、医療用途、蛍光増白剤、写真用材料、ＵＶ吸収材料、レーザー色素、記録メディア用材料、インクジェット用顔料、カラーフィルター用染料、色変換フィルター等にも適用可能な化合物である。